FR 2864971 A1 20050715 FR 0407080 A 20040628 Tissu bouclé en bambou et tissu éponge fabriqué ainsi Domaine technique de l'invention La présente invention concerne un tissu bouclé, plus en particulier un tissu éponge. L'invention concerne aussi l'amélioration des caractéristiques techniques et de l'aspect extérieur du tissu éponge ainsi obtenu. Arrière plan technologique de l'invention Selon l'état actuel de la technique, il existe des tissus tels que des tissus éponges à partir desquels les serviettes de bain sont fabriquées, qui ont des boucles attachées sur le tissu ou la trame de fond, ces boucles étant tirées d'un fil de chaîne ou d'un fil de trame supplémentaire. Dans la littérature technique, on parle aussi de tissu bouclé dans lequel la boucle est formée par la chaîne ou la trame. Ces tissus sont respectivement nommés tissu bouclé de chaîne ou tissu bouclé de trame. Le tissu de fond consiste généralement d'une sous-couche tissée. L'armure du tissu de fond peut être, mais n'est pas limitée à une toile, un natté ou un sergé. Les boucles sont le plus souvent fabriquées de coton ou d'autres fibres. Ces fibres ainsi que la sous-couche à laquelle ces boucles sont attachées ne sont pas toujours biodégradables. A part le coton, il existe aussi d'autres fibres d'origines naturelles ou synthétiques connues. De façon spécifique, les tissus éponges en fibres de coton sont préférés. Les caractéristiques principales des tissus bouclés proviennent des boucles qui le plus souvent, mais pas nécessairement, sont présentes sur les deux faces du tissu de fond. Ces tissus bouclés sont principalement utilisés comme serviette pour s'essuyer le corps. Ceci implique un grand nombre de conditions spécifiques, telles qu'une bonne absorption de l'eau; une certaine souplesse; une consistance acceptable des boucles; une bonne authenticité: les serviettes doivent être résistantes au lavage à haute température, au soleil, etc...; les serviettes doivent satisfaire à certaines dimensions qui sont déterminées par le client. Les tissus bouclés sont surtout utilisés comme serviettes telles que des essuie- mains, des peignoirs de bain, mais aussi plus récemment comme tissu technique par exemple pour des chaussettes de marche. Les tissus bouclés sont aussi utilisés pour d'autres applications comme pour des tapis de sol (structure lourde) pour salles de bains mais aussi pour des vêtements. Les tissus éponges ne sont pas tous tissés, des tissus éponges tricotés sont utilisés fréquemment comme vêtements. Les boucles des tissus éponges tissés peuvent être rasées ou blessées par rasage. Dans un tel cas, on obtient une surface plutôt pelucheuse ou dans le cas d'un rasage complet on obtient une vraie surface en velours. Les tissus bouclés actuels, et plus en particulier les tissus de bains en coton ont comme inconvénient qu'ils rétrécissent considérablement au lavage. Le degré de rétrécissement du tissu éponge dépend de la façon dont ce tissu est construit, des fils utilisés et de la finition industrielle. L'uniformité des boucles sur le tissu éponge est aussi un aspect important. Un autre inconvénient provient du fait que les boucles, et plus en particulier les boucles du tissu éponge, peuvent facilement s'allonger de sorte que dans des conditions normales d'utilisation desdits tissus, des problèmes d'allongement peuvent apparaître. Certains tissus éponges absorbent moins rapidement l'eau, les couleurs du tissu de trame du tissu éponge peuvent également changer et pâlir. De plus, l'utilisation du tissu éponge conduit souvent à une déformation dont l'une des conséquences peut être que le tissu est étiré. La présente invention vise à fournir un tissu bouclé amélioré, et plus en particulier un tissu éponge qui résout au moins partiellement les problèmes susmentionnés. En particulier, la présente invention vise à fournir un tissu bouclé ayant un pouvoir d'absorption d'eau plus efficace. Sommaire de l'invention Selon un premier aspect, l'invention concerne un tissu bouclé constitué d'un tissu de fond en coton caractérisé en ce que les fibres en forme de boucles sont fabriquées en bambou. Selon un premier mode de réalisation, l'invention concerne un tissu bouclé caractérisé en ce qu'il comprend un tissu de fond essentiellement constitué de coton 30 pourvu de boucles en fibres de bambou. Selon un deuxième aspect, la présente invention concerne un tissu éponge formé à partir du tissu bouclé selon la présente invention. L'invention concerne aussi l'utilisation de fibres de bambou, de préférence une quantité de fibres de bambou comprise entre 30% et 100%, dans un tissu bouclé, par exemple pour un tissu éponge, tel qu'une serviette de bain, une sortie de bain, etc. La présente invention, notamment le fait que les boucles du tissu bouclé sioent fabriquées en fibres de bambou, offre différents avantages par rapport aux tissus bouclés connus dans l'art. En particulier, l'utilisation de fibres de bambou sur un tissu de fond en coton procure un meilleur pouvoir d'absorption d'eau au tissu bouclé et au tissu éponge fabriqué à partir de celui-ci. Le pouvoir d'absorption d'eau des tissus bouclés et des tissus éponges fabriqués à partir de celui-ci est jusqu'à 50% meilleur que le pouvoir des tissus et serviettes connus fabriqués en coton. En particulier, le tissu bouclé a la caractéristique additionnelle d'être capable d'absorber l'eau immédiatement. De plus, les tissus bouclés selon la présente invention sont aussi capables d'absorber une quantité suffisante d'eau de sorte à être fonctionnels et capable de sécher rapidement une fois l'eau absorbée. De plus, le bambou possède des caractéristiques antibactériennes naturelles. L'utilisation de fibres de bambou dans les tissus bouclés et les tissus éponges est par conséquent très avantageuse d'un point de vue hygiénique. Vu ces caractéristiques antibactériennes, les tissus bouclés selon l'invention peuvent être avantageusement utilisés pour la préparation de vêtements (médicaux), de bandages (médicaux), de rembourrage (médical), de gaze, etc. Un autre avantage concerne la légèreté du présent tissu bouclé qui procure un confort agréable au porter: il est frais en été surtout quand des tissus éponges très ajustés sont portés. Un autre avantage du tissu bouclé selon la présente invention est une plus grande douceur du tissu. Bien que la douceur d'un tissu soit une caractéristique technique très subjective et difficile à décrire, le tissu bouclé selon la présente invention est plus doux au toucher que les tissus correspondants connus. Un autre avantage du présent tissu bouclé concerne l'utilisation de fibres de bambou qui donne un tissu ayant une apparence naturelle. Le lustre "soyeux" qui est obtenu avec les présents tissus bouclés est un avantage esthétique complémentaire, en plus des couleurs et de l'aspect général du tissu ou de la serviette. Des tissus éponges peuvent être fabriqués à partir des tissus bouclés selon la présente invention. De tels tissus éponges peuvent comprendre la combinaison d'un tissu bouclé avec une bordure ayant éventuellement un motif tissé. Des tels tissus éponges respirent le calme, et donnent à la gamme un cachet luxueux et raffiné, ce qui peut encore être accentué par un motif discret tissé sur la bordure, comme par exemple un motif de bambou. Le tissu bouclé selon la présente invention est caractérisé par un nombre de paramètres techniques, tels que les densités (fils de trame par cm), les numéros de fil utilisés (épaisseur des fils), le poids, la longueur des boucles, etc. De tels paramètres sont choisis et composés de sorte qu'un tissu agréable est obtenu satisfaisant aux caractéristiques évoquées ci-dessus. Les paramètres techniques du tissu bouclé selon la présente invention sont décrits plus en détail ci-dessous. D'autres caractéristiques et exemples de tissus bouclés selon la présente invention sont décrits ci-dessous de façon non limitative. Brève description des dessins La FIG. 1 représente une vue en perspective d'un tissu bouclé qui peut être utilisé dans un tissu éponge, par exemple dans une serviette de bain. La FIG. 2 représente schématiquement en section et sur papier en damier quatre effets de base d'un tissu éponge ayant deux couleurs par unité de chaîne. La figure est une représentation schématique d'une technique à trois séquences de trame, dans laquelle la chaîne de fond n'est pas représentée. La FIG. 3A-G représente schématiquement sept effets de base de tissu éponge avec deux couleurs par unité de chaîne. La FIG. 4 représente schématiquement en section et sur papier en damier, une technique à quatre séquences de trame avec une armure de fond de 2-11. FIG. 5 représente schématiquement en section et sur papier en damier, une technique à quatre séquences de trame avec une armure de fond de 2-2. Description détaillée La présente invention se rapporte à un tissu bouclé amélioré. Les termes "tissu bouclé", "étoffe éponge" ou "étoffe bouclée" sont utilisés comme synonyme et se réfèrent à un tissu qui consiste essentiellement d'un tissu de fond recouvert de boucles sur un ou les deux côtés du tissu de fond. Les termes "fibre" ou "fil" sont utilisés comme synonyme. Dans un premier mode de réalisation, la présente invention concerne un tissu bouclé qui comprend un tissu de fond qui est essentiellement constitué de coton et qui est pourvu de boucles en fibres de bambou. Les boucles en bambou sont formées par une chaîne ou par une trame, et de préférence par une chaîne. La fibre de bambou peut être comparée à une fibre de cellulose régénérée fabriquée à base de pulpe de bambou. La pulpe peut être d'abord purifiée par un procédé comprenant une hydrolyse alcaline et un procédé de blanchiment à plusieurs phases. Après quoi la pulpe est transformée en fibre. Les paramètres physiques d'une fibre de bambou selon un mode de réalisation préféré sont décrits au tableau 1. La valeur représentée peut varier de 20%. Tableau 1: Les paramètres physiques d'une fibre de bambou selon un mode de réalisation préféré (conditions de l'essai: Température: 20 C; Humidité relative: 65%) Force de traction à l'état sec (CN/dtex) 2.33 Force de traction à l'état mouillé (CN/dtex) 1.37 allongement à l'état sec % 23.8 Pourcentage de déviation de la masse linéaire % -1.8 Déviation de la longueur % -1.8 Fibre interrompue % 0.2 Surcoupe(mg/100g) 6.2 Soufre résiduel maximum (mg/100g) 9.2 Défectueux (mg/100g) 6.4 fibre traitée à l'huile (mg/100g) 0 Variation du coefficient de ténacité à l'état sec (%) 13.42 Blancheur% 69.6 Teneur en huile % 0.17 taux de reprise d'humidité % 13.03 Selon un mode de réalisation préféré, le tissu bouclé est caractérisé en ce que les boucles en bambou sont formées des deux cotés du tissu de fond. Pour des applications spéciales, il est aussi possible de fournir les boucles en bambou sur un seul coté du tissu de fond. Selon un autre mode de réalisation préféré, la fibre de bambou est complètement ou partiellement mêlée avec d'autres fibres comme par exemple le coton, le polyester, la viscose, etc. Selon un mode de réalisation particulièrement préféré, l'invention concerne un tissu bouclé comprenant une chaîne de fond, une chaîne de boucle et une trame de fond, tissées ou tricotées. La trame de fond, la chaîne de fond et la chaîne de boucle peuvent être constituées de fils simples ou de fils retors. On appelle un fil tourné sur lui-même un fil retors. Le terme "retors" doit être compris ici dans sa signification la plus large et comprend par exemple la simple torsion des fils. Les fils peuvent être retordus dans la direction S ou Z. Le fil de bambou peut être un fil simple ou un fil retors. Le mélange avec d'autres fibres peut être fait avec des fils simples ainsi qu'avec des fils retors. Selon un autre mode de réalisation, les fils de la chaîne de fond ou de la chaîne de boucle sont rasés. Selon un autre mode de réalisation les boucles peuvent être rasées (blessées) de sorte à obtenir une surface de velours. Selon un mode de réalisation particulièrement préféré, l'invention concerne un tissu bouclé comprenant une chaîne de fond qui est de préférence faite de coton, préférablement de 100% coton. Des fils simples aussi bien que des fils retors peuvent être utilisés pour la chaîne de fond. Selon un autre mode de réalisation le tissu bouclé selon l'invention comprend une chaîne de fond et une trame de fond faites de coton, de préférence de 100% coton. De préférence, la chaîne de boucle consiste principalement de fibre de bambou, et de préférence de 30 à 100% de fibres de bambou. Optionnellement la fibre de bambou peut être éventuellement complètement ou partiellement mêlée avec d'autres fibres. Aussi bien du fil de bambou simple que du fil de bambou retors peuvent être utilisés dans la chaîne de boucle. La chaîne de boucle a de préférence une torsion faible pour améliorer l'absorption d'eau. Pour les fils simples, le terme torsion faible se réfère à un angle alpha qui est inférieur à 4.3. "Alpha" est l'angle d'inclinaison théorique des fibres versus la direction de longueur du fil. Pour les fil retors, le terme torsion faible se réfère à une torsion de corde qui est inférieure à 7.5 tpi (tours par inch). Selon un autre mode de réalisation, un tissu bouclé peut être fourni dans lequel la chaîne de fond et la chaîne de boucle consistent essentiellement de fibres de bambou et de préférence de 30 à 100% de fibres de bambou. Selon encore un autre mode de réalisation, un tissu bouclé peut être fourni dans lequel la chaîne de fond, la chaîne de boucle et la trame de fond consistent essentiellement de fibres de bambou et de préférence de 30 à 100% de fibres de bambou. II est également possible de fournir des serviettes de bain selon l'invention dans lesquelles la chaîne consiste de fibres de bambou (de préférence de 30 à 100% de fibres de bambou) constituée de fils simples. Ceci augmente encore la souplesse, mais celles-ci seront tissées avec une boucle plus longue donnant un dessin de tissu bien particulier. Selon un mode de réalisation particulier, l'invention fourni un tissu bouclé ayant une chaîne de fond et une chaîne de boucle qui sont rasées de façon égale ou rasées fil 15 par fil, et une trame de fond comprenant des fils simples ou des fils retors. Selon un mode de réalisation particulièrement préféré, l'invention fourni un tissu bouclé comprenant: une chaîne de fond, de préférence en 100 % coton, dans laquelle un fil solide est préféré, cette chaîne de fond peut être aussi de préférence rasée de façon égale; - une chaîne de boucle, de préférence en 100 % bambou, éventuellement complètement ou partiellement mêlée avec d'autres fibres, ayant de préférence une faible torsion pour améliorer son pouvoir absorbant. De préférence, le fil de chaîne en bambou est tissé fil par fil, par exemple avec fil de couleur a, puis un autre fil de couleur b ainsi de suite formant un nombre total de fils de trame avec leur rapport de couleur correspondant, et une trame de fond, qui de préférence consiste de fils simples de préférence en 100% coton. Selon un autre mode de réalisation particulier, la chaîne de boucle en bambou peut avoir une ou plusieurs couleurs. Pour un tissu éponge de couleur égale, la chaîne de boucle en bambou peut être fournie d'une couleur. La couleur des fils de trame, de la chaîne de fond et de la chaîne de boucle peut être la même ou peut être différente. Certaines serviettes peuvent être tissées de façon très épaisse pour par exemple des tapis de salle de bain. II est aussi possible de tricoter les fibres de bambou. La solidité des tissus selon l'invention peut être optimisée de manière longitudinale tant bien que transversale. Le tissu bouclé selon l'invention est caractérisé par les paramètres techniques décrits ci-dessous. Le tissu bouclé a un poids compris entre 200 et 1700 grammes/m2, de préférence entre 300 et 850 grammes/m2. Le tissu bouclé selon la présente invention comprend un nombre de fils par cm de tissu dans la direction de la chaîne entre 21 et 34, de préférence entre 21 et 29. Selon un autre mode de réalisation, l'invention fourni un tissu bouclé dans lequel le nombre de fils de trame par cm de tissu est compris entre 10 et 28, de préférence entre 14 et 22. La longueur de boucle par boucle (et donc la hauteur H d'une boucle) est essentiellement définie par le rapport entre le nombre de cm de chaîne de boucle par cm de tissu de fond et le nombre de boucles par cm. Le nombre de boucles par cm est de préférence déterminé en divisant par 3 (pour une technique à trois séquences de trame) ou par 4 (pour une technique à quatre séquences de trame) le nombre de fils de trame. Selon un mode de réalisation préféré de l'invention, le nombre de boucles par cm de tissu bouclé selon l'invention est compris entre 3 et 9, de préférence entre 4 et 7. Selon un autre mode de réalisation, le tissu bouclé est caractérisé en ce que la longueur des boucles par cm de tissu sur une face du tissu est comprise entre 0.5 et 1.7 cm et de préférence entre 0,7 et 1,5 cm. Selon un autre mode de réalisation le tissu bouclé est caractérisé en ce que les boucles en bambou débordent du tissu de fond jusqu'à une hauteur H et que les boucles en bambou ont, à une hauteur H/2, une largeur B qui est = 2/3 H. Toutes les boucles du tissu peuvent avoir la même longueur/hauteur. Il est aussi possible d'appliquer des boucles de différentes longueurs/hauteurs dans le tissu. Par exemple, les boucles d'un coté du tissu peuvent avoir des caractéristiques différentes, et en particulier différentes longueurs/hauteurs de boucles que les boucles de l'autre coté du tissu. Aussi, les boucles ayant différentes longueurs/hauteurs de boucles peuvent être appliquées sur un coté du tissu. Par exemple, une deuxième hauteur de boucle peut être utilisée. Selon un autre mode de réalisation, le tissu bouclé est caractérisé en ce que plus de 30%, par exemple plus de 50%, par exemple plus de 75%, par exemple plus de 85%, par exemple plus de 95% de la surface du tissu bouclé est recouverte de boucles en bambou. Selon un autre mode de réalisation, le tissu bouclé est caractérisé en ce qu'entre 30 et 90%, de préférence 60% du poids total du tissu bouclé est constitué de boucles en bambou. Selon un mode de réalisation préféré, l'invention concerne un tissu bouclé dans lequel le numéro de fil de la chaîne de boucle est compris entre Ne 3/1 et Ne 40/1, par exemple entre Ne 12/1 et Ne 24/1 pour des fils simples et entre Ne 8/2 et Ne 40/2 et par exemple entre Ne 12/2 et Ne 36/2 pour des fils retors. Selon un autre mode de réalisation préféré, l'invention concerne un tissu bouclé dans lequel le numéro de fil de la chaîne de fond est compris entre Ne 6/1 et Ne 20/1 pour des fils simples et entre Ne 12/2 et Ne 30/2 pour des fils retors. Selon un autre mode de réalisation préféré, l'invention concerne un tissu bouclé dans lequel le numéro de fil de la trame de fond est compris entre Ne 10/1 et Ne 24/1 pour des fils simples. Se réfèrant à la FIG. 1, une vue en perspective d'un tissu bouclé 1 est représentée, qui peut être utilisé dans un tissu éponge, comme par exemple pour une serviette de bain. Le tissu 1 comprend une chaîne de fond 2, une chaîne de boucle 3 et une trame de fond 4. II est possible de distinguer différentes possibilités de distribution des fils: la chaîne de fond en coton ou bambou et la chaîne de boucle en bambou peuvent être disposées par fil; ou la chaîne de fond en coton ou bambou et la chaîne de boucle en bambou peuvent être disposées par deux fils; ou la chaîne de fond en coton ou bambou peut être disposée par deux fils et la chaîne de boucle en bambou par fil; ou la chaîne de fond en coton ou bambou peut être disposée par fil et la chaîne de boucle en bambou par deux fils. Les conditions pour obtenir une formation de boucles en bambou réussie incluent a) l'armure doit être correctement appliquée, et l'appareil formant la boucle doit fonctionner en phase avec l'armure, b) la tension dans la chaîne de fond et dans la chaîne de boucle doit être optimisée et c) les numéros de fils dans la chaîne et la trame doivent êtres corrects. La machine à tissage doit être ajustée correctement, en particulier en ce qui concerne l'ouverture et le fonctionnement des templets. Se référant à la FIG. 2, quatre effets de bases d'un tissu éponge ayant deux couleurs par unité de chaîne sont représentés. Une serviette de bain selon l'invention est de préférence réalisée en rasant les boucles fil par fil. Ceci signifie: deux couleurs de la chaîne de boucle: (A et B), rasée avec un fil de couleur A et un fil de couleur B. Deux boucles sont combinées et forment une unité de chaîne, et avec cette unité il est possible d'obtenir quatre effets de base, qui éventuellement peuvent être augmentés jusqu'à sept (voir FIG. 3), en tenant compte de l'équipement de la machine à tissage. Les quatre effets de bases peuvent être augmentés: en ne pas prévoyant de boucles; en ajoutent des franges; en appliquant une deuxième hauteur de boucle. L'effet représenté à la FIG. 2a et 3a comprend des boucles de couleur A au dessus et des boucles de couleur B en dessous. L'effet représenté à la FIG. 2b et 3b comprend des boucles de couleur A en dessous et des boucles de couleur B au dessus. L'effet représenté à la FIG. 2c et 3c comprend des boucles de couleurs A et B au dessus et pas de boucles en dessous. L'effet représenté à la FIG. 2d et 3d comprend des boucles de couleurs A et B en dessous et pas de boucles au dessus. L'effet représenté à la FIG. 3e comprend pas de boucles au dessus et en dessous. L'effet représenté à la FIG. 3f comprend des franges (les chaînes ont été étirées). L'effet représenté à la FIG. 3g comprend une deuxième hauteur de boucle. Les effets représentés en e, f et g peuvent être appliqués sur toute la largeur du tissu. La FIG. 4 représente schématiquement en section et sur papier en damier, une technique à quatre séquences de trame avec une armure de fond de 2-11. La FIG. 5 représente schématiquement en section et sur papier en damier, une technique à quatre séquences de trame avec une armure de fond de 2-2. Les tissus ont deux fils de chaîne de boucle 31, 32 en 100% bambou, quatre fils de trame 41, 42, 43, 44 en 100% coton et deux fils de chaîne de fond 21, 22 en 100% coton ou en 100% bambou. Le tissu bouclé selon l'invention peut être utilisé pour différentes application, comprenant dans un tissu éponge etc., par exemple pour des serviettes, des sorties de bain, des capes de bains, de gants de toilette, des sacs de couchage fabriqués en tissu éponge, etc. Le tissu bouclé selon l'invention peut être également utilisé dans des vêtements, par exemple, des vêtements de bébé, des vêtements médicaux, des vêtements de sport, etc. Pour ceci, on peut utiliser du tissu éponge tricoté ou tissé de façon lourde. D'autres applications du tissu bouclé selon l'invention comprennent l'utilisation dans des bandages, des gazes, des vêtements de bébé, des vêtements médicaux, des vêtements de sport, du matériel de literie, des couvertures, des tapis, des moquettes, etc. Selon un mode de réalisation préféré, l'invention prévoit un tissu éponge formé à partir du tissu bouclé selon l'invention, qui est pourvu d'une ou plusieurs bordures de finition (voir FIG.1 bordures représentées en 5). Ces bordures peuvent être pourvues de motifs de fantaisies. Beaucoup de serviettes ont des bordures avec des motifs de fantaisies tissés. Ces bordures peuvent être également fabriquées essentiellement à partir de fibres de bambou. Ces bordures peuvent être également fabriquées essentiellement à partir de fibres de bambou, et de préférence en 30 à 100% bambou. Dans un mode de réalisation préféré le tissu éponge est pourvu d'une bordure de finition ayant une longueur comprise entre 1 et 15 cm, et de préférence entre 5 et 10 cm. Exemple Dans un exemple, un tissu éponge selon l'invention est illustré, ayant 28 fils de trame par cm. De préférence, les fils utilisés dans la chaîne de boucle sont Ne 16/1 et sont constitués de 100% de fils en bambou. Les fils utilisés dans la chaîne de fond, sont de préférence Ne 12/1 et également de préférence Ne 16/1 dans la trame de fond. Le poids du tissu est compris entre 450 et 700 grammes/m2, et s'élève de préférence à environ 600 grammes/m2. La longueur de boucle est de préférence entre 1.0 et 1.4 cm et plus préférablement environ de 1.2 cm. Ceci a permis d'obtenir un tissu de préférence qui satisfait pleinement les exigences de l'utilisateur concernant la consistance des boucles, l'absorption d'eau, le toucher, la flexibilité et le lustre. Revendications 1. Tissu bouclé caractérisé en ce qu'il comprend un tissu de fond essentiellement constitué de coton pourvu de boucles en fibres de bambou. 2. Tissu bouclé selon la revendication 1, caractérisé en ce que les boucles en bambou sont formées par une chaîne. 3. Tissu bouclé selon la revendication 1, caractérisé en ce que les boucles en bambou 10 sont formées par une trame. 4. Tissu bouclé selon l'une quelconque des revendications 1 à 3, caractérisé en ce que les boucles en bambou sont formées sur les deux faces du tissu de fond. 5. Tissu bouclé selon l'une quelconque des revendications 1 à 4, caractérisé en ce que la fibre de bambou est complètement ou partiellement mêlée avec d'autres fibres. 6. Tissu bouclé selon l'une quelconque des revendications 1 à 5, comprenant une chaîne de fond, une chaîne de boucle et une trame de fond. 7. Tissu bouclé selon la revendication 6, caractérisé en ce que la trame de fond, la chaîne de fond et la chaîne de boucle sont constituées de fils simples ou de fils retors. 8. Tissu bouclé selon la revendication 6 ou 7, caractérisé en ce que les fils de la chaîne de fond et/ou de la chaîne de boucle sont rasés. 9. Tissu bouclé selon l'une quelconque des revendications 6 à 8, caractérisé en ce que la chaîne de fond et la trame de fond de fond sont en coton. 10. Tissu bouclé selon l'une quelconque des revendications 6 à 9, caractérisé en ce que la chaîne de boucle est en fibre de bambou. 2864971 13 11. Tissu bouclé selon l'une quelconque des revendications 6 à 8, caractérisé en ce que la chaîne de fond et la chaîne de boucle sont essentiellement en fibre de bambou. 12. Tissu bouclé selon l'une quelconque des revendications 1 à 11, comprenant une chaîne de fond et une chaîne de boucle qui sont rasées de manière égale ou rasées fil par fil, et une trame de fond constituée de fils simples ou de fils retors. 13. Tissu bouclé selon l'une quelconque des revendications 1 à 12, caractérisé en ce que ledit tissu bouclé a un poids compris entre 200 et 1700 grammes/m2. 14. Tissu bouclé selon l'une quelconque des revendications 1 à 13, caractérisé en ce que le nombre de fils par cm de tissu dans la direction de la chaîne est compris entre 21 et 34. 15. Tissu bouclé selon l'une quelconque des revendications 1 à 14, caractérisé en ce que le nombre de fils de trame par cm de tissu est compris entre 10 et 28. 16. Tissu bouclé selon l'une quelconque des revendications 1 à 15, caractérisé en ce 20 que le nombre de boucles par cm de tissu est compris entre 3 et 9. 17. Tissu bouclé selon l'une quelconque des revendications 1 à 16, caractérisé en ce que le tissu comprend une longueur de boucles par cm de tissu sur une face du tissu qui est comprise entre 0.5 et 1.7 cm. 18. Tissu bouclé selon l'une quelconque des revendications 1 à 17, caractérisé en ce que les boucles en bambou débordent du tissu de fond jusqu'à une hauteur H et que les boucles en bambou à une hauteur H/2 ont une largeur B qui est = 2/3 H. 19. Tissu bouclé selon l'une quelconque des revendications 1 à 18, caractérisé en ce que plus de 30% de la surface du tissu bouclé est recouverte de boucles en bambou. 20. Tissu bouclé selon l'une quelconque des revendications 1 à 19, caractérisé en ce qu'entre 30 et 90% du poids total du tissu bouclé est constitué de boucles en bambou. 21. Tissu bouclé selon l'une quelconque des revendications 1 à 20, dans lequel le numéro de fil de la chaîne de boucle est compris entre Ne 3/1 et Ne 40/1 pour des fils simples et entre Ne 8/2 et Ne 40/2 pour des fils retors. 22. Tissu bouclé selon l'une quelconque des revendications 1 à 21, dans lequel le numéro de fil de la chaîne de fond est compris entre Ne 6/1 et Ne 20/1 pour des fils simples et entre Ne 12/2 et Ne 30/2 pour des fils retors. 23. Tissu bouclé selon l'une quelconque des revendications 1 à 22, dans lequel le numéro de fil de la trame de fond est compris entre Ne 10/1 et Ne 24/1 pour des fils simples. 24. Tissu bouclé selon l'une quelconque des revendications 1 à 23, caractérisé en ce que la fibre de bambou employée a une, et de préférence plus d'une, des caractéristiques physiques telles que représentées au Tableau 1. 25. Tissu éponge formé à partir du tissu bouclé selon l'une quelconque des revendications 1 à 24. 26. Tissu éponge selon la revendication 25, caractérisé en ce que le tissu éponge est 25 pourvu d'une ou plusieurs bordures de finition fabriquées essentiellement à partir de fibres de bambou, et optionnellement pourvues de motifs de fantaisies. 27. Tissu éponge selon la revendication 25 ou 26, caractérisé en ce que la bordure de finition a une longueur comprise entre 1 et 15 cm. 28. Utilisation de fibre de bambou dans du tissu bouclé. 29. Utilisation de fibre de bambou pour du tissu éponge, tel que serviette ou sortie de bain. 30. Utilisation selon la revendication 28 ou 29, dans laquelle la fibre de bambou est 5 employée dans une quantité comprise entre 30% et 100%.